(57)【要約】【課題】（メタ）アクリル系重合体の合成に際し、透湿性を付与するモノマー成分を所望比率でかつ無溶剤または少量の溶剤量で共重合させ、これにより皮膚接着性などの接着性と透湿性をともに満足する粘着剤組成物を得る。【解決手段】（メタ）アクリレート系モノマーとポリアルキレングリコールモノ（メタ）アクリレート系モノマーとを、遷移金属とその配位子の存在下、重合開始剤を用いて、適宜の順にリビングラジカル重合して、（メタ）アクリレート系重合体ブロックＡとポリアルキレングリコールモノ（メタ）アクリレート系モノマーの重合体ブロックＢとが少なくとも２ブロック結合したブロック共重合体を生成し、これを主剤成分とすることを特徴とする粘着剤組成物の製造方法。【選択図】　なし【特許請求の範囲】
【請求項１】
（メタ）アクリレート系重合体ブロックＡと、つぎの一般式（１）；
2004123991.tif 000008
（式中、Ｒ１　は水素原子またはメチル基、Ｒ２　は水素原子または炭素数１〜
４のアルキル基、ｍは２〜６の数、ｎは２〜１５の数である）
で表されるポリアルキレングリコールモノ（メタ）アクリレート系モノマーの重合体ブロックＢとが少なくとも２ブロック結合してなるブロック共重合体を主剤成分としたことを特徴とする粘着剤組成物。
【請求項２】
（メタ）アクリレート系モノマーと、つぎの一般式（１）；
2004123991.tif 000009
（式中、Ｒ１　は水素原子またはメチル基、Ｒ２　は水素原子または炭素数１〜
４のアルキル基、ｍは２〜６の数、ｎは２〜１５の数である）
で表されるポリアルキレングリコールモノ（メタ）アクリレート系モノマーとを、遷移金属とその配位子の存在下、重合開始剤を用いて、適宜の順にリビングラジカル重合して、（メタ）アクリレート系重合体ブロックＡと、上記一般式（１）で表されるポリアルキレングリコールモノ（メタ）アクリレート系モノマーの重合体ブロックＢとが少なくとも２ブロック結合してなるブロック共重合体を生成し、これを主剤成分とすることを特徴とする粘着剤組成物の製造方法。
【請求項３】
遷移金属と配位子の組み合わせがＣｕ＋１−ビピリジン錯体である請求項２に記載の粘着剤組成物の製造方法。
【請求項４】
基材の片面に請求項１に記載の粘着剤組成物からなる粘着剤層が設けられてなり、全体の透湿度が４０℃，３０％ＲＨで３００〜３，０００ｇ／ｍ２　・２４時間である粘着シート。
【請求項５】
皮膚貼り付け用である請求項４に記載の粘着シート。
【発明の詳細な説明】
【０００１】
【発明の属する技術分野】
本発明は、ブロック共重合体を主剤成分とした粘着剤組成物およびその製造方法と粘着シートに関するものである。
【０００２】
【従来の技術】
皮膚面に貼り付けて使用する粘着シートは、通常、基材の片面に粘着剤層を設けてなるものであり，この粘着剤層を介して適用するべき皮膚面に貼り付けて使用される。このような粘着シートに用いる粘着剤は、一般に、ゴム系粘着剤と、アクリル系粘着剤に大別される。
【０００３】
ゴム系粘着剤は、天然ゴムやイソプレンゴム、スチレン／イソプレン／スチレン系ゴムなどのゴム成分に粘着付与剤や軟化剤などを配合してなるものであり、皮膚面に対してすぐれた接着力を有している。しかし、この粘着剤は、一般に、疎水性が高く透湿性が低いため、貼り付け使用中に皮膚面からの発汗などにより皮膚面が蒸れて皮膚刺激を起こしたり、夏場や入浴時などの多量の発汗時に皮膚接着力が急激に低下するおそれがある。
【０００４】
また、アクリル系粘着剤は、（メタ）アクリレート系重合体を主剤成分とし、水酸基含有（メタ）アクリレート系モノマーなどの親水性成分を共重合させるなどにより、透湿性を付与させたりしているが、この透湿性と皮膚面に対する接着性との両立をはかることは決して容易ではなかった。
【０００５】
このように、現在市販されている皮膚貼り付け用の粘着シートには、皮膚面に対する接着性と透湿性をともに満足できるものはなく、比較的乾燥した皮膚面に対してすぐれた接着力を発揮するものであっても、皮膚面からの発汗で接着力が著しく低下する欠点があり、発汗に対しても満足できる皮膚接着性を維持できるものは得られていないのが実情である。
【０００６】
そこで、最近になり、皮膚接着性と透湿性との両立をはかるために、（メタ）アクリル系重合体の合成に際し、水酸基含有モノマーやカルボキシル基含有モノマーなどとともに、アルコキシポリアルキレングリコール（メタ）アクリレートやアルコキシアルキル（メタ）アクリレートなどのモノマー成分を共重合させることが提案されている（特許文献１，２，３参照）。
【０００７】
しかし、上記の共重合は、一般のラジカル重合法によるランダム共重合であって、重合性や接着性の面より、アルコキシポリアルキレングリコール（メタ）アクリレートやアルコキシアルキル（メタ）アクリレートなどのモノマー成分の使用量に制限があり、皮膚接着性と透湿性を十分に両立させることはできかった。また、上記の共重合では、重合時の発熱を制御したり重合安定性をはかるため、多量の有機溶剤や水を使用しており、これらの媒体は最終的に除去する必要があるため、乾燥効率や省アネルギー性の問題があり、また有機溶剤では作業環境や自然環境の面でも決して望ましいものではなかった。
【０００８】
【特許文献１】
特開２０００−８０１３号公報（第２〜４頁、第７頁）
【特許文献２】
特開平１０−１５８６２１号公報（第２〜４頁、第７頁）
【特許文献３】
特開２００２−６５８４１公報（第２〜３頁、第７〜８頁）
【０００９】
【発明が解決しようとする課題】
本発明は、このような事情に鑑み、（メタ）アクリル系重合体の合成に際し、透湿性を付与する特定のモノマー成分を所望比率でかつ無溶剤または少量の溶剤量で共重合させ、これにより皮膚接着性などの接着性と透湿性をともに満足する粘着剤組成物とその粘着シートを得ることを目的としている。
【００１０】
【課題を解決するための手段】
本発明者らは、上記の目的を達成するため、鋭意検討した結果、透湿性を付与するモノマー成分として、ポリアルキレングリコールモノ（メタ）アクリレート系モノマーを使用し、これと（メタ）アクリレート系モノマーとを特定の重合活性化剤と重合開始剤を用いて適宜の順にリビングラジカル重合させると、従来では適当な合成法が知られていなかった、（メタ）アクリレート系重合体ブロックＡと上記ポリアルキレングリコールモノ（メタ）アクリレート系モノマーの重合体ブロックＢとからなるブロック共重合体を生成でき、しかもこの場合、後者の透湿性付与モノマーを所望比率でかつ無溶剤または少量の溶剤量で共重合させることができ、このように生成したブロック共重合体を主剤成分とすることにより、皮膚接着性などの接着性と透湿性をともに満足する粘着剤組成物とその粘着シートが得られることを知り、本発明を完成するに至った。
【００１１】
すなわち、本発明は、（メタ）アクリレート系重合体ブロックＡと、つぎの一般式（１）；
2004123991.tif 000002
（式中、Ｒ１　は水素原子またはメチル基、Ｒ２　は水素原子または炭素数１〜４のアルキル基、ｍは２〜６の数、ｎは２〜１５の数である）
で表されるポリアルキレングリコールモノ（メタ）アクリレート系モノマーの重合体ブロックＢとが少なくとも２ブロック結合してなるブロック共重合体を主剤成分としたことを特徴とする粘着剤組成物に係るものである。
【００１２】
また、本発明は、（メタ）アクリレート系モノマーと、つぎの一般式（１）；
2004123991.tif 000003
（式中、Ｒ１　は水素原子またはメチル基、Ｒ２　は水素原子または炭素数１〜４のアルキル基、ｍは２〜６の数、ｎは２〜１５の数である）
で表されるポリアルキレングリコールモノ（メタ）アクリレート系モノマーとを、遷移金属とその配位子の存在下、重合開始剤を用いて、適宜の順にリビングラジカル重合して、（メタ）アクリレート系重合体ブロックＡと、上記一般式（１）で表されるポリアルキレングリコールモノ（メタ）アクリレート系モノマーの重合体ブロックＢとが少なくとも２ブロック結合してなるブロック共重合体を生成し、これを主剤成分とすることを特徴とする粘着剤組成物の製造方法、とくに上記の遷移金属と配位子の組み合わせがＣｕ＋１−ビピリジン錯体である上記構成の粘着剤組成物の製造方法に係るものである。
【００１３】
さらに、本発明は、基材の片面に上記構成の粘着剤組成物からなる粘着剤層が設けられてなり、全体の透湿度が４０℃，３０％ＲＨで３００〜３，０００ｇ／ｍ２　・２４時間である粘着シートに係るものであり、とくに皮膚貼り付け用である上記構成の粘着シートに係るものである。
なお、本明細書において、粘着シートには、通常幅広の粘着シートのほかに、通常幅狭の粘着テープも含まれるものであり、さらに、粘着ラベルなどの各種の粘着製品も含まれるものである。
【００１４】
【発明の実施の形態】
リビングラジカル重合法に関しては、たとえば、（１）Ｐａｔｔｅｎらによる報告、“Ｒａｄｉｃａｌ　Ｐｏｌｙｍｅｒｉｚａｔｉｏｎ　Ｙｉｅｌｄｉｎｇ　Ｐｏｌｙｍｅｒｓ　ｗｉｔｈ　Ｍｗ／Ｍｎ　〜　１．０５　ｂｙ　Ｈｏｍｏｇｅｎｅｏｕｓ　Ａｔｏｍ　Ｔｒａｎｓｆｅｒ　Ｒａｄｉｃａｌ　Ｐｏｌｙｍｅｒｉｚａｔｉｏｎ　”Ｐｏｌｙｍｅｒ　Ｐｒｅｐｒｉｎｔｅｄ，ｐｐ　５７５−６，Ｎｏ３７（Ｍａｒｃｈ　１９９６）、（２）Ｍａｔｙｊａｓｅｗｓｋｉらによる報告、“Ｃｏｎｔｒｏｌｌｅｄ／ＬｉｖｉｎｇＲａｄｉｃａｌ　Ｐｏｌｙｍｅｒｉｚａｔｉｏｎ．　Ｈａｌｏｇｅｎ　Ａｔｏｍ　Ｔｒａｎｓｆｅｒ　Ｒａｄｉｃａｌ　Ｐｏｌｙｍｅｒｉｚａｔｉｏｎ　Ｐｒｏｍｏｔｅｄ　ｂｙ　ａ　Ｃｕ（Ｉ）／Ｃｕ（ＩＩ）Ｒｅｄｏｘ　Ｐｒｏｃｅｓｓ　”Ｍａｃｒｏｍｏｌｅｃｕｌｅｓ　１９９５，２８，７９０１−１０（Ｏｃｔｏｂｅｒ　１５，１９９５）、（３）同著ＰＣＴ／ＵＳ９６／０３３０２，Ｉｎｔｅｒｎａｔｉｏｎａｌ　Ｐｕｂｌｉｃａｔｉｏｎ　Ｎｏ．ＷＯ９６／３０４２１　（Ｏｃｔｏｂｅｒ　３，１９９６）、（４）Ｍ．Ｓａｗａｍｏｔｏらの報告、“Ｒｕｔｈｅｎｉｕｍ−ｍｅｄｉａｔｅｄ　Ｌｉｖｉｎｇ　Ｒａｄｉｃａｌ　ｐｏｌｙｍｅｒｉｚａｔｉｏｎ　ｏｆ　Ｍｅｔｈｙｌ　Ｍｅｔｈａｃｒｙｌａｔｅ　”Ｍａｃｒｏｍｏｌｅｃｕｌｅｓ，１９９６，２９，１０７０．などが知られている。
【００１５】
本発明者らは、このリビングラジカル重合法に着目して、活性化剤として遷移金属とその配位子を使用し、これらの存在下、重合開始剤を使用して、（メタ）アクリレート系モノマーと、ポリアルキレングリコールモノ（メタ）アクリレート系モノマーとを、適宜の順にリビングラジカル重合させることにより、（メタ）アクリレート系重合体ブロックＡと、上記ポリアルキレングリコールモノ（メタ）アクリレート系モノマーの重合体ブロックＢとからなるブロック共重合体を、容易に生成できることを見い出したものである。
【００１６】
このブロック共重合体とは、上記の重合体ブロックＡと重合体ブロックＢとが少なくとも２ブロック結合してなるものであり、代表的には、Ａ−Ｂ型、Ａ−Ｂ−Ａ型またはＢ−Ａ−Ｂ型のブロック共重合体が挙げられる。その他、Ａ−Ｂ−Ａ−Ｂ型、Ａ−Ｂ−Ａ−Ｂ−Ａ型などの任意のブロック共重合体を生成できる。また、トリブロック以上のブロック共重合体では、２種以上の重合体ブロックＡ（または２種以上の重合体ブロックＢ）がそれぞれ異なる単量体組成から構成されていてもよい。たとえば、Ａ−Ｂ−Ａ型ではＡ１−Ｂ−Ａ２型（Ａ１とＡ２が異なる単量体組成）となっていてもよく、Ｂ−Ａ−Ｂ型ではＢ１−Ａ−Ｂ２型（Ｂ１とＢ２が異なる単量体組成）となっていてもよい。
【００１７】
このようなブロック共重合体は、たとえば、Ａ−Ｂ型では、重合系内に、まず重合体ブロックＡを生成する（メタ）アクリレート系モノマーを添加して重合させたのち、重合体ブロックＢを生成するポリアルキレングリコールモノ（メタ）アクリレート系モノマーを添加して重合させるか、これとは逆の順に添加して重合させることにより、ジブロック体を生成すればよい。また、Ａ−Ｂ−Ａ型（またはＢ−Ａ−Ｂ型）では、上記のようにジブロック体を生成したのち、さらに重合体ブロックＡ（または重合体ブロックＢ）を生成する（メタ）アクリレート系モノマー〔またはポリアルキレングリコールモノ（メタ）アクリレート系モノマー〕を添加して重合を続け、トリブロック体を生成すればよい。
【００１８】
Ａ−Ｂ−Ａ型のブロック共重合体の別の生成方法として、２官能の重合開始剤を使用して、まず、重合体ブロックＢを生成するポリアルキレングリコールモノ（メタ）アクリレート系モノマーを添加して重合させ、ついで、重合体ブロックＡを生成する（メタ）アクリレート系モノマーを添加して重合させることにより、最初に生成した重合体ブロックＢの両末端に重合体ブロックＡを生成させるようにしてもよい。また、同様に、Ｂ−Ａ−Ｂ型のブロック共重合体についても、２官能の重合開始剤を使用して、まず、重合体ブロックＡを生成する（メタ）アクリレート系モノマーを添加して重合させ、ついで、重合体ブロックＢを生成するポリアルキレングリコールモノ（メタ）アクリレート系モノマーを添加して重合させることにより、最初に生成した重合体ブロックＡの両末端に重合体ブロックＢを生成させるようにしてもよい。
【００１９】
このような種々の方法でリビングラジカル重合させるにあたり、後で添加するモノマーは、先に添加したモノマーの重合率が少なくとも６０重量％を超えた時点、好ましくは８０重量％を超えた時点で、添加するのがよい。先に添加したモノマーの重合率が低すぎると、ランダム共重合体部分が多くなり、皮膚接着性などの接着性と透湿性の両立をはかりにくくなる。ここで、上記の重合率とは、〔（加熱し揮発成分を除去したポリマー重量）／（揮発成分を除去する前の重合溶液の重量）〕×１００（％）で定義される割合である。
【００２０】
本発明における（メタ）アクリレート系モノマーとは、一般式（２）；ＣＨ２　＝ＣＲ３　ＣＯＯＲ４　（式中、Ｒ３　は水素原子またはメチル基、Ｒ４　は炭素数２〜１４のアルキル基である）で表される（メタ）アクリレートであり、その中でも、ｎ−ブチル（メタ）アクリレート、２−エチルヘキシル（メタ）アクリレート、イソオクチル（メタ）アクリレート、イソノニル（メタ）アクリレートなどの炭素数４〜１２のアルキル基を有する（メタ）アクリレートが好ましく用いられる。これらのモノマーは、１種であっても２種以上であってもよい。
【００２１】
また、この（メタ）アクリレート系モノマーは、上記の（メタ）アクリレートと共重合可能な改質用モノマーを、（メタ）アクリレート系モノマー全体の４０重量％以下、好ましくは３０重量％以下、より好ましくは２０重量％以下の割合で併用してもよい。このような改質用モノマーとしては、（メタ）アクリルアミド、マレイン酸のモノまたはジエステル、グリシジル（メタ）アクリレート、Ｎ，Ｎ′−ジメチルアミノエチル（メタ）アクリレート、Ｎ，Ｎ′−ジメチルアミノプロピル（メタ）アクリレート、Ｎ−ビニルピロリドン、（メタ）アクリロニトリル、（メタ）アクリロイルモルホリンなどが挙げられる。
【００２２】
本発明におけるポリアルキレングリコールモノ（メタ）アクリレート系モノマーとは、つぎの一般式（１）；
2004123991.tif 000004
（式中、Ｒ１　は水素原子またはメチル基、Ｒ２　は水素原子または炭素数１〜４のアルキル基、ｍは２〜６の数、ｎは２〜１５の数である）
で表されるモノマーであり、式中、ｍは２〜６の数であるが、好ましくは２または３であり、より好ましくは２である。ｍが大きくなると透湿性に劣る場合があり、また原料の入手が難しくなる。なお、１分子中に、たとえば、ｍが２のものと３のものとが含まれていてもよい。つまり、これらのランダムまたはブロック共重合鎖を有していてもよい。
具体的には、ｍ＝２のモノマーでは、たとえば、メトキシポリエチレングリコールモノメタクリレート（Ｒ１　＝ＣＨ３　基、Ｒ２　＝ＣＨ３　基）、メトキシポリエチレングリコールモノアクリレート（Ｒ１　＝Ｈ、Ｒ２　＝ＣＨ３　基）、ポリエチレングリコールモノメタクリレート（Ｒ１　＝ＣＨ３　基、Ｒ２　＝Ｈ）、ポリエチレングリコールモノアクリレート（Ｒ１　＝Ｈ、Ｒ２　＝Ｈ）などがある。
【００２３】
これらのモノ（メタ）アクリレートにおいて、ｎは２〜１５、好ましくは４〜１２の数であり、たとえば、ｎ＝２であれば、メトキシジエチレングリコールモノメタクリレート、メトキシジエチレングリコールモノアクリレート、ジエチレングリコールモノメタクリレート、ジエチレングリコールモノアクリレートとなり、ｎ＝３であれば、メトキシトリエチレングリコールモノメタクリレート、メトキシトリエチレングリコールモノアクリレート、トリエチレングリコールモノメタクリレート、トリエチレングリコールモノアクリレートとなる。ｎが長くなると重合性に劣り、また短くなると透湿性に劣るようになる。
【００２４】
これらのモノ（メタ）アクリレートの中でも、Ｒ２　＝ＣＨ３　基であるメトキシポリエチレングリコールモノメタクリレートやメトキシポリエチレングリコールモノアクリレートなどが、重合のしやすさから、望ましい。また、これらのモノ（メタ）アクリレートは、１種のみを単独で使用してもよいし、重合のしやすさから、２種以上の混合物として使用してもよい。
市販品としては、ｍ＝２のモノマーでは、後記の実施例の欄に示す日本油脂社製の「ブレンマーＰＭＥ４００」、「ブレンマーＰＭＥ２００」、「ブレンマーＡＭＥ４００」、「ブレンマーＡＥ４００」、「ブレンマーＰＥ３５０」などがある。ｍ＝３のモノマーでは、日本油脂社製の「ブレンマーＡＰ−１５０」（ｎ＝３）、「ブレンマーＡＰ−４００」（ｎ＝６）、「ブレンマーＡＰ−５５０」（ｎ＝９）（いずれも、Ｒ１　＝Ｈ、Ｒ２　＝Ｈ）などがある。
また、ｍが２と３とのランダム共重合鎖を有するモノマーとして、日本油脂社製の「ブレンマー７０ＰＥＰ−３５０Ｂ」〔Ｒ１　＝ＣＨ３　基、Ｒ２　＝Ｈ、ｎ＝５（ｍ＝２）＋２（ｍ＝３）〕が、また、ｍが２と４とのランダム共重合鎖を有するモノマーとして、日本油脂社製の「ブレンマー７０ＰＥＰ−４００」〔Ｒ１　＝ＣＨ３　基、Ｒ２　＝Ｈ、ｎ＝５（ｍ＝２）＋２（ｍ＝４　）〕が挙げられる。
なお、市販品しては、ｎが異なるものの混合物として市販されていることが多いが、このような混合物であってもかまわない。
【００２５】
本発明において、上記のポリアルキレングリコールモノ（メタ）アクリレート系モノマーの使用量は、（メタ）アクリレート系モノマーとの合計量中、つまり、全モノマー中、通常１０〜８０重量％とするのがよく、好ましくは２０〜６０重量％とするのがよい。すなわち、本発明では、リビングラジカル重合法により、ブロック共重合体を生成するようにしたことにより、透湿性付与成分としての上記モノマーを上記範囲内での任意の割合で共重合させることができる。なお、上記モノマーが１０重量％より少なくなると、透湿性に劣るようになり、８０重量％を超えると、皮膚接着性などの接着性が低下するおそれがある。
【００２６】
本発明のリビングラジカル重合にあたり、使用する遷移金属としては、Ｃｕ、Ｒｕ、Ｆｅ、Ｒｈ、ＶまたはＮｉがあり、通常、これら金属のハロゲン化物（塩化物、臭化物など）の中から、用いられる。また、配位子は、遷移金属を中心にして配位して錯体を形成するものであつて、ビピリジン誘導体、アミン誘導体、メルカプタン誘導体、トリフルオレート誘導体などが好ましく用いられる。遷移金属とその配位子の組み合わせの中でも、Ｃｕ＋１−ビピリジン錯体が、重合の安定性や重合速度の面で、最も好ましい。
【００２７】
さらに、重合開始剤としては、α−位にハロゲンを含有するエステル系またはスチレン系誘導体が好ましく、とくに２−ブロモ（またはクロロ）プロピオン酸誘導体、塩化（または臭化）１−フエニル誘導体が好ましい。
具体的には、２−ブロモ（またはクロロ）プロピオン酸メチル、２−ブロモ（またはクロロ）プロピオン酸エチル、２−ブロモ（またはクロロ）−２−メチルプロピオン酸メチル、２−ブロモ（またはクロロ）−２−メチルプロピオン酸エチル、塩化（または臭化）１−フェニルエチル、２−ブロモ（またはクロロ）イソ酪酸エチルなどが好ましく用いられる。
【００２８】
また、水酸基を有する重合開始剤として、２−ブロモ（またはクロロ）−２−メチルプロピオン酸−２−ヒドロキシエチルなども好ましく使用でき、その水酸基をブロック共重合体の分子内に導入することができる。
さらに、上記のような１官能の重合開始剤のほかに、既述した２官能の重合開始剤、つまり分子内に臭素や塩素を２箇所有するものとして、エチレンビス（２−ブロモ−２−メチルプロピオネート）なども用いられる。
【００２９】
リビングラジカル重合において、重合開始剤としては、モノマー全体に対し、通常０．０１〜１０モル％、好ましくは０．１〜５モル％の割合で用いられる。また、遷移金属は、ハロゲン化物などの形態として、上記の重合開始剤１モルに対し、通常０．０１〜３モル、好ましくは０．１〜１モルの割合で用いられる。さらに、その配位子は、上記の遷移金属（ハロゲン化物などの形態）１モルに対し、通常１〜５モル、好ましくは２〜３モルの割合で用いられる。
重合開始剤と活性化剤をこのような使用割合にすると、リビングラジカル重合の反応性、生成するブロック共重合体の分子量などに好結果が得られる。
【００３０】
このようなリビングラジカル重合は、無溶剤でも進行させることができるし、酢酸ブチル、トルエン、キシレンなどの溶剤の存在下で進行させてもよい。溶剤を用いる場合、重合速度の低下を防ぐため、重合終了後の溶剤濃度が５０重量％以下となる少量の使用量とするのがよい。無溶剤または少量の溶剤量でも、重合熱の制御などに関する問題はなく、むしろ溶剤削減によって経済性や環境対策などの面で好ましい結果が得られる。また、重合条件としては、重合速度や触媒の失活の点より、７０〜１１０℃の重合温度で、最終的な分子量や重合温度にも依存するが、約１〜１００時間の重合時間とすればよい。
【００３１】
このようにして生成されるブロック共重合体は、皮膚接着性などの接着性と透湿性との両立の観点から、共重合体全体の重量平均分子量として１万〜１０万の範囲にあるのがよい。このようなブロック共重合体は、従来のゴム系粘着剤として用いられるスチレン／イソプレン／スチレントリブロックポリマーの場合と同様に、ミクロドメイン構造をとり、ポリアルキレングリコールモノ（メタ）アクリレート系モノマーの重合体ブロックＢドメインが水の通過点として働くことにより、接着性に加えて、透湿性の向上に大きく貢献する。
【００３２】
本発明においては、上記のブロック共重合体を粘着剤組成物の主剤成分とするにあたり、通常は、架橋処理して適度に網状化および高分子量化するのがよい。この架橋処理を容易にするため、ブロック共重合体中にあらかじめ適宜の官能基を含ませておき、これと反応する架橋剤を配合して、官能基間の反応による架橋処理を行うのが望ましい。たとえば、ブロック共重合体中に水酸基を含ませ、この水酸基と反応する架橋剤として多官能イソシアネート化合物やピロメリット酸無水物などの多官能酸無水物などを配合して、架橋処理すればよい。
【００３３】
ブロック共重合体のポリマー鎖中に水酸基を含ませるには、たとえば、水酸基を有する重合開始剤を使用したり、ヒドロキシアルキル（メタ）アクリレートなどの水酸基を有するモノマーを使用すればよい。上記の重合開始剤と上記のモノマーを組み合わせ使用し、かつ上記のモノマーを重合後期に添加すると、ポリマー鎖の重合開始末端に重合開始剤に由来する水酸基を、重合停止末端にモノマーに由来する水酸基を導入でき、これにより分子量末端に水酸基を有するテレキリック型のブロック共重合体を生成することができる。
【００３４】
上記の多官能イソシアネート化合物には、トリレンジイソシアネート、ジフェニルメタンジイソシアネート、ｐ−フェニレンジイソシアネート、ヘキサメチレンジイソシアネート、１，５−ナフタレンジイソシアネート、これらのジイソシアネートと多価アルコール（たとえば、プロパントリオールなど）との付加物、これらのジイソシアネートが３量化したトリシアヌル誘導体などがある。また、これらのジイソシアネートのブロック体、たとえば、アセト酢酸エチル、メチルエチルケトオキシム、ε−カプロラクタムなどで保護された化合物を用い、加熱や紫外線照射などにより活性化して架橋反応してもよい。
【００３５】
ブロック共重合体の架橋処理は、上記した架橋剤を用いて熱エネルギーを付与して行ってもよいし、電子線や紫外線などのエネルギーを付与（照射）して行ってもよい。この場合、架橋剤はとくに必要ではないが、紫外線照射の場合、光反応架橋剤（光増感剤）を配合するのが望ましい。トリクロロメチル基含有トリアジン誘導体などのラジカル発生型の紫外線架橋剤や、２−ヒドロキシ−２−メチル〔４−（１−メチルビニル）フェニル〕プロパノールオリゴマーなどのオリゴマー型光架橋剤の配合により、反応効率が向上する。また、ブロック共重合体のポリマー鎖中に水酸基やエポキシ基を含ませておき、これにカチオン型光硬化剤を配合すると、安定に架橋反応を行わることができる。
【００３６】
本発明の粘着剤組成物は、上記のブロック共重合体を主剤成分とし、これを上述のように架橋処理して、溶剤不溶分が２０〜８０重量％となるように調整するのが望ましい。このような溶剤不溶分とすることで、皮膚接着性などの接着性と透湿性の両立に好結果が得られる。この粘着剤組成物には、さらに必要により、市販の粘着付与樹脂、軟化剤、グリセリンや多価アルコールなどの可塑剤、ポリアクリル酸またはその架橋体、ポリビニルピロリドンなどの水溶性または吸水性の樹脂、顔料などの各種添加剤を配合することができる。
【００３７】
本発明においては、基材の片面に、上記の粘着剤組成物からなる粘着剤層を、厚さが通常１５〜５０μｍとなるように設けて、粘着シートとする。ここで、基材としては、粘着剤層を支持できかつ透湿性を有するものであれば、その材質はとくに限定されないが、一般には、不織布や微細通気孔を形成したフィルム、さらには透湿性フィルムなどが好ましく用いられる。
【００３８】
上記の透湿性フィルムとは、皮膚への貼り付け時に蒸れや白化などを生じることのない、水蒸気透過性を有するフィルムである。具体的には、ポリエーテルウレタンやポリエステルウレタンなどのウレタン系ポリマー、ポリエーテルポリアミドブロックポリマーなどのアミド系ポリマー、ポリアクリレートなどのアクリル系ポリマー、ポリエチレン、ポリプロピレン、エチレン／酢酸ビニル共重合体などのポリオレフィン系ポリマー、ポリエーテルポリエステルなどのポリエステル系ポリマーなどから選ばれる１種または２種以上のポリマーのフィルム、これらのフィルムを複数枚積層した積層フィルムなどが挙げられる。このうち、ウレタン系ポリマーやアミド系ポリマーを使用したフィルムや積層フィルムは、水蒸気透過性にすぐれており、とくに好ましく用いられる。
【００３９】
このような基材上に粘着剤層を設けるにあたり、基材上に前記した粘着剤組成物を直接塗設してもよいし、剥離処理フィルム上に粘着剤組成物を塗設したのちこれを基材上に転写してもよい。ブロック共重合体の架橋処理は、通常は、基材上または剥離処理フィルム上に塗設する際に（つまり、塗布し乾燥する際または乾燥後に）、あるいは基材への転写後に、行うことができる。
【００４０】
このようにして得られる本発明の粘着シートは、前記した粘着剤組成物の特性より、基材を含めた全体の透湿度が４０℃，３０％ＲＨで３００〜３，０００ｇ／ｍ２　・２４時間、とくに好ましくは８００〜３，０００ｇ／ｍ２　・２４時間となるように、容易に設定することができる。このため、人の皮膚に対して良好に貼り付けできるとともに、発汗量が多い部位などに貼り付けしたときでも良好な透湿性によって蒸れなどの支障をきたすことはない。個人差や貼り付け部位などによっても異なるが、上記透湿度が３００ｇ／ｍ２　・２４時間未満では、蒸れなどの支障をさけられず、また３，０００ｇ／ｍ２　・２４時間を超えると、皮膚接着性などの接着性が低下するおそれがあり、好ましくない。
【００４１】
本発明の粘着シートは、上記した特徴を有していることにより、皮膚貼り付け用として、救急絆創膏、大型絆創膏、ドレッシング材、ドレープ材などに幅広く利用することができる。また、これら皮膚貼り付け用にのみ限定されず、上記の特徴を生かした各種の用途に利用できるものである。
【００４２】
【実施例】
以下に、本発明の実施例を記載して、より具体的に説明する。
なお、以下の製造例において、製造原料には大部分は市販の原料を用いたが、水酸基を含有する重合開始剤である２−ブロモプロピオン酸２−ヒドロキシエチル（以下、単に２−Ｈ２ＰＮという）は、下記のように合成した。
【００４３】
＜２−Ｈ２ＰＮの合成＞
ジシクロヘキシルカルボジイミド４．１ｇ（２０ミリモル）、無水のエチレングリコール５．０ｇ（８１ミリモル）およびピリジン１ミリリットル（１２ミリモル）を反応容器に入れ、これに、アセトン１４ミリリットルおよび２−ブロモプロピオン酸１．５ミリリットル（１６．７ミリモル）を、発熱反応を抑えるために氷浴で冷却しながら、添加した。
１６時間反応後、析出物をろ去し、これに酢酸エチル２０ミリリットルおよび飽和食塩水１５ミリリットルを加え、よく振とうした。しばらく静置したのち、上層の酢酸エチル層を希塩酸で２回、飽和食塩水１５ミリリットルでも３回洗浄し、無水硫酸マグネシウムで乾燥した。硫酸マグネシウムを除去したのち、酢酸エチルを減圧留去し、粗生成物を得た。
このようにして得た粗生成物を、シリカゲルクロマトグラフィー法（展開溶剤：酢酸エチル／ヘキサン＝１／１混合溶剤）で精製して、目的物である２−Ｈ２ＰＮを得た。その収量は１．８ｇ（収率：５５重量％）であった。
【００４４】
製造例１
メカニカルスターラ、窒素導入管、冷却管およびラバーセプタムを備えた４つ口フラスコに、ポリアルキレングリコールモノ（メタ）アクリレート系モノマーとして、日本油脂社製の「ブレンマーＰＭＥ４００」〔一般式（２）中、Ｒ１　＝ＣＨ３　基、Ｒ２　＝ＣＨ３　基、ｍ＝２、ｎ＝９〕５５ｇと同「ブレンマーＰＭＥ２００」〔一般式（２）中、Ｒ１　＝ＣＨ３　基、Ｒ２　＝ＣＨ３　基、ｍ＝２、ｎ＝４〕２０ｇを投入し、これに２，２′−ビピリジン１，４６３ｍｇ（９．３８ミリモル）を加えて、系内を窒素置換した。
これに、窒素気流下、臭化銅５３６ｍｇ（３．７５ミリモル）を加え、反応系を９０℃に加熱し、重合開始剤として２−Ｈ２ＰＮを７３９ｍｇ（３．７５ミリモル）加えて、重合を開始し、溶剤を加えずに窒素気流下、８５℃で１２時間重合した。つぎに、重合系にブチルアクリレート２５ｇをラバーセプタムから加え、１０時間重合を続けた。さらに、６−ヒドロキシヘキシルアクリレート１．５５ｇ（９．０ミリモル）を加えて、８時間重合を続けた。
このようにして、（メタ）アクリレート系重合体ブロックＡとポリアルキレングリコールモノ（メタ）アクリレート系モノマーの重合体ブロックＢとからなる、分子両末端に水酸基を有するＡ−Ｂ型のブロック共重合体を製造した。このブロック共重合体の重量平均分子量は、５２，０００であった。
【００４５】
製造例２
メカニカルスターラ、窒素導入管、冷却管およびラバーセプタムを備えた４つ口フラスコに、日本油脂社製の「ブレンマーＰＭＥ４００」（前出）５０ｇを投入し、これに２，２′−ビピリジン１，３００ｍｇ（８．３３ミリモル）を加えて、系内を窒素置換した。
これに、窒素気流下、臭化銅４７６ｍｇ（３．３３ミリモル）を加え、反応系を９０℃に加熱し、重合開始剤として２−Ｈ２ＰＮを６５６ｍｇ（３．３３ミリモル）加えて、重合を開始し、溶剤を加えずに窒素気流下、９０℃で８時間重合した。つぎに、重合系に２−エチルヘキシルアクリレート５０ｇをラバーセプタムから加え、８時間重合を続けた。さらに、６−ヒドロキシヘキシルアクリレート１．５５ｇ（９．０ミリモル）を加えて、８時間重合を続けた。
このようにして、（メタ）アクリレート系重合体ブロックＡとポリアルキレングリコールモノ（メタ）アクリレート系モノマーの重合体ブロックＢとからなる、分子両末端に水酸基を有するＡ−Ｂ型のブロック共重合体を製造した。このブロック共重合体の重量平均分子量は、３７，２００であった。
【００４６】
製造例３
２−エチルヘキシルアクリレート５０ｇに代えて、ブチルアクリレート５０ｇを用いた以外は、製造例２と同様に、重合反応を行った。
このようにして、（メタ）アクリレート系重合体ブロックＡとポリアルキレングリコールモノ（メタ）アクリレート系モノマーの重合体ブロックＢとからなる、分子両末端に水酸基を有するＡ−Ｂ型のブロック共重合体を製造した。このブロック共重合体の重量平均分子量は、３８，４００であった。
【００４７】
製造例４
日本油脂社製の「ブレンマーＰＭＥ４００」５０ｇに代えて、日本油脂社製の「ブレンマーＡＭＥ４００」〔一般式（２）中、Ｒ１　＝Ｈ、Ｒ２　＝ＣＨ３　基、ｍ＝２、ｎ＝９〕４５ｇを用い、２−エチルヘキシルアクリレートの量を５０ｇから５５ｇに変更した以外は、製造例２と同様に、重合反応を行った。
このようにして、（メタ）アクリレート系重合体ブロックＡとポリアルキレングリコールモノ（メタ）アクリレート系モノマーの重合体ブロックＢとからなる、分子両末端に水酸基を有するＡ−Ｂ型のブロック共重合体を製造した。このブロック共重合体の重量平均分子量は、３７，１００であった。
【００４８】
製造例５
メカニカルスターラ、窒素導入管、冷却管およびラバーセプタムを備えた４つ口フラスコに、ブチルアクリレート２５ｇとイソノニルアクリレート５５ｇを投入し、これに２，２′−ビピリジン１，０４０ｍｇ（６．６７ミリモル）を加えて、系内を窒素置換した。
これに、窒素気流下、臭化銅３８２ｍｇ（２．６７ミリモル）を加え、反応系を９０℃に加熱し、重合開始剤として２−Ｈ２ＰＮを５２６ｍｇ（２．６７ミリモル）加えて、重合を開始し、溶剤を加えずに窒素気流下、１００℃で１７時間重合した。つぎに、重合系に日本油脂社製の「ブレンマーＰＭＥ４００」（前出）２０ｇをラバーセプタムから加え、８時間重合を続けた。
このようにして、（メタ）アクリレート系重合体ブロックＡとポリアルキレングリコールモノ（メタ）アクリレート系モノマーの重合体ブロックＢとからなる、Ａ−Ｂ型のブロック共重合体を製造した。このブロック共重合体の重量平均分子量は、７６，３００であった。
【００４９】
製造例６
メカニカルスターラ、窒素導入管、冷却管およびラバーセプタムを備えた４つ口フラスコに、日本油脂社製の「ブレンマーＰＭＥ４００」（前出）２５ｇを投入し、これに２，２′−ビピリジン１，０９２ｍｇ（７．０ミリモル）を加えて、系内を窒素置換した。これに、窒素気流下、臭化銅４２９ｍｇ（３．０ミリモル）を加え、反応系を９０℃に加熱し、重合開始剤として２−Ｈ２ＰＮを９８５ｍｇ（５．０ミリモル）加えて、重合を開始し、溶剤を加えずに窒素気流下、８０℃で５時間重合した。
つぎに、重合系に２−エチルヘキシルアクリレート５０ｇをラバーセプタムから加えて、１４時間重合を続けた。さらに、日本油脂社製の「ブレンマーＰＭＥ４００」（前出）２５ｇを加えて、５時間重合を続けた。最後に、６−ヒドロキシヘキシルアクリレート１．５５ｇ（９．０ミリモル）を加えて、８時間重合を続けた。
このようにして、（メタ）アクリレート系重合体ブロックＡとポリアルキレングリコールモノ（メタ）アクリレート系モノマーの重合体ブロックＢとからなる、分子両末端に水酸基を有するＢ−Ａ−Ｂ型のブロック共重合体を製造した。このブロック共重合体の重量平均分子量は、４４，８００であった。
【００５０】
製造例７
日本油脂社製の「ブレンマーＰＭＥ４００」２５ｇおよび２５ｇに代えて、日本油脂社製の「ブレンマーＡＥ４００」〔一般式（２）中、Ｒ１　＝Ｈ、Ｒ２　＝Ｈ、ｍ＝２、ｎ＝１０〕２５ｇおよび２５ｇを用い、２−エチルヘキシルアクリレート５０ｇに代えて、ブチルアクリレート５０ｇを用いた以外は、製造例６と同様に、重合反応を行った。
このようにして、（メタ）アクリレート系重合体ブロックＡとポリアルキレングリコールモノ（メタ）アクリレート系モノマーの重合体ブロックＢとからなる、分子両末端に水酸基を有するＢ−Ａ−Ｂ型のブロック共重合体を製造した。このブロック共重合体の重量平均分子量は、４５，５００であった。
【００５１】
製造例８
メカニカルスターラ、窒素導入管、冷却管およびラバーセプタムを備えた４つ口フラスコに、２−エチルヘキシルアクリレート２５ｇを投入し、これに、２，２′−ビピリジン１，０９２ｍｇ（７．０ミリモル）を加えて、系内を窒素置換した。これに、窒素気流下、臭化銅４２９ｍｇ（３．０ミリモル）を加え、反応系を９０℃に加熱し、重合開始剤として２−Ｈ２ＰＮを９８５ｍｇ（５．０ミリモル）加えて、重合を開始し、溶剤を加えずに窒素気流下、８０℃で５時間重合した。
つぎに、重合系に日本油脂社製の「ブレンマーＰＥ３５０」〔一般式（２）中、Ｒ１　＝ＣＨ３　基、Ｒ２　＝Ｈ、ｍ＝２、ｎ＝８〕５０ｇをラバーセプタムから加え、１４時間重合を続けた。さらに、２−エチルヘキシルアクリレート２５ｇを加え、５時間重合を続けた。最後に、６−ヒドロキシヘキシルアクリレート１．５５ｇ（９．０ミリモル）を加え、８時間重合を続けた。
このようにして、（メタ）アクリレート系重合体ブロックＡとポリアルキレングリコールモノ（メタ）アクリレート系モノマーの重合体ブロックＢとからなる、分子両末端に水酸基を有するＡ−Ｂ−Ａ型のブロック共重合体を製造した。このブロック共重合体の重量平均分子量は、７５，０００であった。
【００５２】
製造例９
２−エチルヘキシルアクリレート２５ｇおよび２５ｇに代えて、イソノニルアクリレート２５ｇおよび２５ｇを用いた以外は、製造例８と同様に、重合反応を行った。
このようにして、（メタ）アクリレート系重合体ブロックＡとポリアルキレングリコールモノ（メタ）アクリレート系モノマーの重合体ブロックＢとからなる、分子両末端に水酸基を有するＡ−Ｂ−Ａ型のブロック共重合体を製造した。このブロック共重合体の重量平均分子量は、６４，５００であった。
【００５３】
比較製造例１
メカニカルスターラ、窒素導入管、冷却管およびラバーセプタムを備えた４つ口フラスコに、２−エチルヘキシルアクリレート５０ｇと日本油脂社製の「ブレンマーＰＭＥ４００」（前出）５０ｇを投入し、これに２，２′−ビピリジン１，３００ｍｇ（８．３３ミリモル）を加えて、系内を窒素置換した。
これに、窒素気流下、臭化銅４７６ｍｇ（３．３３ミリモル）を加えて、反応系を９０℃に加熱し、重合開始剤として２−Ｈ２ＰＮを６５６ｍｇ（３．３３ミリモル）加えて、重合を開始し、溶剤を加えずに窒素気流下、９０℃で１８時間重合した。つぎに、重合系に６−ヒドロキシヘキシルアクリレート１．５５ｇ（９．０ミリモル）を加えて、８時間重合を続けた。
このようにして、（メタ）アクリレート系モノマーとポリアルキレングリコールモノ（メタ）アクリレート系モノマーとからなる、分子両末端に水酸基を有するランダム共重合体を製造した。重量平均分子量は、３６，５００であった。
【００５４】
比較製造例２
日本油脂社製の「ブレンマーＰＭＥ４００」の量を５０ｇから９０ｇに、２−エチルヘキシルアクリレートの量を５０ｇから１０ｇに、それぞれ変更した以外は、製造例２と同様に、重合反応を行った。
このようにして、（メタ）アクリレート系重合体ブロックＡとポリアルキレングリコールモノ（メタ）アクリレート系モノマーの重合体ブロックＢとからなる、分子両末端に水酸基を有するＡ−Ｂ型のブロック共重合体を製造した。このブロック共重合体の重量平均分子量は、３７，３００であった。
【００５５】
比較製造例３
メカニカルスターラ、窒素導入管、冷却管およびラバーセプタムを備えた４つ口フラスコに、２−エチルヘキシルアクリレート５０ｇを投入し、これに、２，２′−ビピリジン１，０９２ｍｇ（７．０ミリモル）を加えて、系内を窒素置換した。これに、窒素気流下、臭化銅４２９ｍｇ（３．０ミリモル）を加え、反応系を９０℃に加熱し、重合開始剤として２−Ｈ２ＰＮを９８５ｍｇ（５．０ミリモル）加えて、重合を開始し、溶剤を加えずに窒素気流下、８０℃で１０時間重合した。
つぎに、重合系に日本油脂社製の「ブレンマーＰＭＥ４００」（前出）５ｇをラバーセプタムから加え、３時間重合を続けた。さらに、２−エチルヘキシルアクリレート４５ｇを加え、８時間重合を続けた。最後に、６−ヒドロキシヘキシルアクリレート１．５５ｇ（９．０ミリモル）を加え、８時間重合を続けた。
このようにして、（メタ）アクリレート系重合体ブロックＡとポリアルキレングリコールモノ（メタ）アクリレート系モノマーの重合体ブロックＢとからなる、分子両末端に水酸基を有するＡ−Ｂ−Ａ型のブロック共重合体を製造した。このブロック共重合体の重量平均分子量は、７４，７００であった。
【００５６】
以上の製造例１〜９および比較製造例１〜３で得られた各共重合体について、そのブロック形態（ただし、比較製造例１はランダム）およびモノマー組成を、表１にまとめて示した。
表１中、（メタ）アクリレート系モノマーの種類を示す各符号のうち、「２−ＥＨＡ」は２−エチルヘキシルアクリレート、「ＢＡ」はブチルアクリレート、「ｉＮＡ」はイソノニルアクリレートである。また、ポリアルキレングリコールモノ（メタ）アクリレート系モノマーは、日本油脂社製の商品名（ただし、「ブレンマー」の表記は省略）を示している。（　）内は、全モノマー中の各モノマーの割合（重量％）である。
【００５７】
2004123991.tif 000005
【００５８】
実施例１
製造例１で得たブロック共重合体５ｇを酢酸エチル１０ミリリットルで希釈した。この溶液に、架橋剤としてジフェニルメタンジイソシアネート０．０５ｇを混合し、乾燥後の粘着剤層の厚さが５０μｍとなるように、剥離処理したフィルムに塗布し、１２０℃で５分間加熱した。５０℃で１終夜熱乾燥したのち、不織布基材に転写して、熱架橋タイプの粘着シートを作製した。
【００５９】
実施例２
製造例１で得たブロック共重合体５ｇに、オリゴマー型光架橋剤としての２−ヒドロキシ−２−メチル〔４−（１−メチルビニル）フェニル〕プロパノールオリゴマー（Ｌａｍｂｅｒｔｉ社製の「Ｅｓａｋｕｒｅ　ＫＩＰ１５０」）０．０５ｇを加え、これを溶融混合して、表面を離型処理したポリエチレンテレフタレートフィルム（以下、ＰＥＴフィルムという）上に、厚さが５０μｍとなるように、ホットメルト塗工した。これを不織布基材に転写して、粘着剤組成物表面に高圧水銀灯により室温で２．６Ｊ照射して、架橋処理し、厚さが５０μｍの粘着剤層を形成して、紫外線架橋タイプの粘着シートを作製した。
【００６０】
実施例３
製造例２で得たブロック共重合体５ｇを酢酸エチル１０ミリリットルで希釈した。この溶液に、架橋剤としてジフェニルメタンジイソシアネート０．０２ｇを混合し、乾燥後の粘着剤層の厚さが５０μｍとなるように、剥離処理したフィルムに塗布し、１２０℃で５分間加熱した。５０℃で１終夜熱乾燥したのち、不織布基材に転写して、熱架橋タイプの粘着シートを作製した。
【００６１】
実施例４
ジフェニルメタンジイソシアネートの量を０．０２ｇから０．０５ｇに変更した以外は、実施例３と同様にして、熱架橋タイプの粘着シートを作製した。
【００６２】
実施例５，７，９〜１１
ブロック共重合体の種類を表２に示すとおりに変更した以外は、実施例２と同様にして、紫外線架橋タイプの粘着シートを作製した。
【００６３】
実施例６，８，１２，１３
ブロック共重合体の種類を表２に示すとおりに変更した以外は、実施例１と同様にして、熱架橋タイプの粘着シートを作製した。
【００６４】
比較例１，３，５
ブロック共重合体の種類を表２に示すとおりに変更した以外は、実施例１と同様にして、熱架橋タイプの粘着シートを作製した。
【００６５】
比較例２，４
ブロック共重合体の種類を表２に示すとおりに変更した以外は、実施例２と同様にして、紫外線架橋タイプの粘着シートを作製した。
【００６６】
上記の実施例１〜１３および比較例１〜５で作製した各粘着シートについて、下記の方法により、粘着剤層の溶剤不溶分を測定した。その結果を、各例で使用したブロック共重合体（比較例１，２はランダム共重合体）の製造例および架橋タイプとともに、表２に示した。
【００６７】
＜溶剤不溶分の測定＞
粘着シートから架橋処理した粘着剤層を約０．１ｇとり、これを秤量して重量（Ｗ１　）を求めた。ついで、これを微孔性テトラフルオロエチレン膜に包み（膜重量Ｗ２　）、約５０ｍｌの酢酸エチルに２日間浸漬して、可溶分を抽出した。この抽出後、乾燥し、全体の重量（Ｗ３　）を測定した。これらの測定値から、粘着剤層（ブロック共重合体）の溶剤不溶分（重量％）＝〔（Ｗ３　−Ｗ２　）／Ｗ１　〕×１００、を求めた。
【００６８】
2004123991.tif 000006
【００６９】
つぎに、上記の実施例１〜１３および比較例１〜５で作製した各粘着シートについて、下記の方法により、透湿度、粘着力および剥離時の糊残りを調べた。これらの結果は、表３に示されるとおりであった。
【００７０】
＜透湿度＞
２０ｍｌの蒸留水を内径４０ｍｍ、高さ４０ｍｍのガラス製容器に入れ、直径５０ｍｍの円形に裁断した粘着シートの粘着剤層を下向きにして容器の口に貼り付け、固定した。粘着シートを貼り付けた容器全体の重量（Ｗ４　）を測定したのち、これを４０℃，相対湿度３０％ＲＨの恒温恒湿機中に入れ、２４時間放置後の重量（Ｗ５　）を測定した。透湿度（ｇ／ｍ２　）＝（Ｗ４　−Ｗ５　）／（０．０２×０．０２×π）、を求めた。
なお、参考のため、粘着シートの基材である不織布のみについて、上記同様に透湿度を測定した結果は、３，４４０ｇ／ｍ２　であった。
【００７１】
＜粘着力の測定＞
幅２０ｍｍに切断した粘着シートを、被着体であるベークライト板に、重さ２ｋｇのゴムローラを１往復させて圧着したのち、室温で３０分間放置した。これを引張り試験機により、３００ｍｍ／分の引張り速度で１８０度剥離し、その剥離に要する力を測定した。
【００７２】
＜剥離時の糊残り＞
粘着力測定後の被着体表面に対する粘着剤の残渣を調べた。糊残りが認められないものを○、糊残りが明らかに認められるものを×、と評価した。
【００７３】
2004123991.tif 000007
【００７４】
上記表３の結果から明らかなように、（メタ）アクリレート系重合体ブロックＡとポリアルキレングリコールモノ（メタ）アクリレート系モノマーの重合体ブロックＢとが少なくとも２ブロック結合してなるブロック共重合体を粘着剤組成物の主剤成分とした実施例１〜１３の各粘着シートは、接着性にすぐれ、糊残りの問題がなく、しかも透湿性にすぐれていることがわかる。
【００７５】
これに対して、ランダム共重合体を使用した比較例１，２の粘着シートでは、接着性が悪く、糊残りの問題があり、しかも、透湿性も十分に得られていない。また、ブロック共重合体であっても、ポリアルキレングリコールモノ（メタ）アクリレート系モノマーの重合体ブロックＢが多すぎる比較例３，４の粘着シートでは、接着性が悪く、糊残りの問題があり、逆に上記重合体ブロックＢが少なすぎる比較例５の粘着シートでは、透湿性が著しく低下する。
【００７６】
【発明の効果】
以上のように、本発明は、リビングラジカル重合により（メタ）アクリレート系重合体ブロックＡとポリアルキレングリコールモノ（メタ）アクリレート系モノマーの重合体ブロックＢとが少なくとも２ブロック結合したブロック共重合体を生成し、これを主剤成分としたことにより、皮膚接着性などの接着性と透湿性にともにすぐれた粘着剤組成物とその粘着シートを提供できる。